(57)【特許請求の範囲】
【請求項１】
支持体上に、少なくとも１種のポリマーラテックスと少なくとも１種の水溶性合成高分子化合物をそれぞれ含有する受容層を少なくとも１層有し、該支持体と該受容層の間に、少なくとも１種の中空ポリマーを含有する多孔質層を少なくとも１層有し、該水溶性合成高分子化合物が、ポリビニルピロリドンであることを特徴とする感熱転写受像シート。
【請求項２】
前記水溶性合成高分子化合物の固形分塗設量が、０．０３ｇ／ｍ２以上０．３ｇ／ｍ２以下であることを特徴とする請求項１に記載の感熱転写受像シート。
【請求項３】
前記水溶性合成高分子化合物の質量平均分子量が、７０００以上であることを特徴とする請求項１または２に記載の感熱転写受像シート。
【請求項４】
前記ポリマーラテックスが、塩化ビニル／アクリル化合物の共重合体ラテックス、塩化ビニル／酢酸ビニルの共重合体ラテックス、塩化ビニル／酢酸ビニル／アクリル化合物の共重合体ラテックスのいずれか１つまたは任意の組み合わせであることを特徴とする請求項１〜３のいずれか１項に記載の感熱転写受像シート。
【請求項５】
前記ポリマーラテックスのガラス転移温度（Ｔｇ）が、２０℃以上６０℃以下のポリマーラテックスであることを特徴とする請求項１〜４のいずれか１項に記載の感熱転写受像シート。
【発明の詳細な説明】
【技術分野】
【０００１】
本発明は、感熱転写用受像シートに関し、特に転写画像において、低濃度部分での感度向上、および高濃度での優れた光沢感を有する感熱転写受像シートに関する。
【背景技術】
【０００２】
従来、種々の熱転写記録方法が知られているが、中でも染料拡散転写記録方式は、銀塩写真の画質に最も近いカラーハードコピーが作製できるプロセスとして注目されている。しかも銀塩写真のように処理薬品を用いることなく、デジタルデータから直接可視像化できる、複製作りが簡単であるなどの利点を持っている。
このうち、昇華型熱転写記録方式では、染料を含有する感熱転写シート（以下、インクシートともいう。）と感熱転写受像シート（以下、受像シートともいう。）とを重ね合わせ、次いで、電気信号によって発熱が制御されるサーマルヘッド等によってインクシートを加熱することでインクシート中の染料を感熱転写受像シートに転写して画像情報の記録を行うものであり、シアン、マゼンタ、イエローの３色を重ねて記録することで色の濃淡に連続的な変化を有するカラー画像を転写記録することができる。
【０００３】
近年、取り扱いが簡便で高画質な画像を得られることから、感熱転写記録方式を利用したプリンターが普及してきた。普及により様々な温湿度下において使われるようになった。
環境負荷低減のために、水系塗布型の感熱転写受像シート、例えば、受容層にポリマーラテックスを含有し、多孔質層に中空ポリマーを含有することが提案（特許文献１、２参照）されているが、このような水系塗布型の感熱転写受像シートでは、高湿下で印画すると、黒に近い画像の高濃度部分が茶色に変色し、光沢感が低下し、濃度が低下する、という新たな問題が発生するなど、いまだ必ずしも満足できるものではなかった。
このような問題は、溶剤塗布型の感熱転写受像シートでは発生しにくく、水系塗布型の感熱転写受像シートで特に発生することが明らかになった。
従って、この問題を克服することが強く求められていた。
【０００４】
【特許文献１】特開２００６−８８６９１号公報
【特許文献２】特開２００７−１４４９５９号公報
【発明の開示】
【発明が解決しようとする課題】
【０００５】
本発明の目的は、高湿下での印画時で発生する、黒に近い高濃度部分が茶色となる変色、光沢感の低下、濃度の低下が改良された感熱転写受像シートを提供することである。
【課題を解決するための手段】
【０００６】
本発明者等は鋭意検討した結果、上記課題は下記の手段により達成された。
（１）支持体上に、少なくとも１種のポリマーラテックスと少なくとも１種の水溶性合成高分子化合物をそれぞれ含有する受容層を少なくとも１層有し、該支持体と該受容層の間に、少なくとも１種の中空ポリマーを含有する多孔質層を少なくとも１層有し、該水溶性合成高分子化合物が、ポリビニルピロリドンであることを特徴とする感熱転写受像シート。
（２）前記水溶性合成高分子化合物の固形分塗設量が、０．０３ｇ／ｍ２以上０．３ｇ／ｍ２以下であることを特徴とする（１）に記載の感熱転写受像シート。
（３）前記水溶性合成高分子化合物の質量平均分子量が、７０００以上であることを特徴とする（１）または（２）に記載の感熱転写受像シート。
（４）前記ポリマーラテックスが、塩化ビニル／アクリル化合物の共重合体ラテックス、塩化ビニル／酢酸ビニルの共重合体ラテックス、塩化ビニル／酢酸ビニル／アクリル化合物の共重合体ラテックスのいずれか１つまたは任意の組み合わせであることを特徴とする（１）〜（３）のいずれか１項に記載の感熱転写受像シート。
（５）前記ポリマーラテックスのガラス転移温度（Ｔｇ）が、２０℃以上６０℃以下のポリマーラテックスであることを特徴とする（１）〜（４）のいずれか１項に記載の感熱転写受像シート。
【発明の効果】
【０００７】
本発明により、高湿下での印画時で発生する、黒に近い高濃度部分が茶色となる変色、光沢感の低下、濃度の低下が改良された感熱転写受像シートを提供することができる。
【発明を実施するための最良の形態】
【０００８】
以下に本発明の感熱転写受像シートを詳細に説明する。
本発明の感熱転写受像シート（以下本発明の受像シートともいう）は、支持体上に少なくとも１層の受容層を有し、支持体と受容層との間に少なくとも１層の多孔質層を有する。また、支持体と受容層との間に、例えば白地調整、帯電防止、接着性、レベリングなどの各種機能を付与した中間層が形成されていてもよい。また、感熱転写シートと重ね合わせられる面の最外層には、離型層が形成されてもよい。
本発明においては、受容層は水系塗布で塗設され、さらに多孔質層や中間層を有する場合、これらの少なくとも１層が水系塗布で塗設されることがより好ましい。各層の塗布は、ロールコート、バーコート、グラビアコート、グラビアリバースコート、ダイコート、スライドコート、カーテンコート等の一般的な方法で行われる。受容層、多孔質層、および中間層は、各層それぞれ別々に塗布されてもよく、任意の層を組み合わせて同時重層塗布をしてもよい。
支持体の、受容層を塗設した面の他方の面にはカール調整層、筆記層、帯電調整層を設けてもよい。
【０００９】
（受容層）
本発明の少なくとも１層の受容層には、少なくとも１種の水溶性合成高分子化合物と少なくとも１種のポリマーラテックスを含有する。
最初に本発明で使用する水溶性合成高分子化合物について詳細に説明する。
【００１０】
ここで、水溶性合成高分子化合物とは、本発明においては、半合成高分子を含むものではない。すなわち、天然高分子を人工的に化学的に加工（すなわち修飾）したものは含まれない。当然ながら、天然高分子やポリマーラテックスは包含されない。ちなみにポリマーラテックスとは水不溶な疎水性ポリマーが微細な粒子として水溶性の分散媒中に分散したものであり、高分子自体が水不溶であって、水溶性ではないためである。
また、本発明において、水溶性とは、２０℃における水１００ｇに対し０．０５ｇ以上溶解すればよく、より好ましくは０．１ｇ以上、さらに好ましくは０．５ｇ以上、特に好ましくは１ｇ以上である。
【００１１】
感熱転写受像シートに用いることのできる水溶性合成高分子化合物は、ポリビニルピロリドン、ポリビニルピロリドン共重合体、ポリビニルアルコール、ポリエチレングリコール、ポリプロピレングリコール、水溶性ポリエステルなどである。特にポリビニルピロリドン、ポリビニルピロリドン共重合体が好ましく、本発明においてはポリビニルピロリドンを使用する。
【００１２】
水溶性合成高分子としては、一般に上市されているものを使用できる。一般に上市され商業的に入手可能な本発明の水溶性合成高分子としては、ポリビニルピロリドンについては、日本触媒株式会社製、ポリビニルピロリドンＫ−３０、Ｋ−３０Ｗ、Ｋ−８５、Ｋ−８５Ｗ、Ｋ−９０、Ｋ−９０Ｗ、第一工業製薬株式会社製、ピッツコールＫ−３０、クリージャスＫ−３０、ピッツコールＫ−９０、クリージャスＫ−９０、等（いずれも商品名）が挙げられる。ポリエチレングリコールについては、ライオン株式会社製、ＰＥＧ＃２００、ＰＥＧ＃３００、ＰＥＧ＃４００、ＰＥＧ＃６００、ＰＥＧ＃１０００、ＰＥＧ＃１５００、ＰＥＧ＃１５４０、ＰＥＧ＃４０００、ＰＥＧ＃６０００Ｍ、ＰＥＧ＃６０００Ｐ、等（いずれも商品名）が挙げられる。ポリプロイレングリコールについては、旭硝子株式会社製、プレミノール、エクセノール、等（いずれも商品名）が挙げられる。水溶性ポリエステルとしては、互応化学工業株式会社製、プラスコートＺ−２２１、プラスコートＺ−４４６、プラスコートＺ−５６１、プラスコートＺ−７３０、プラスコートＲＺ−１４２、等（いずれも商品名）が挙げられる。
【００１３】
ポリビニルアルコールについては、完全けん化物、部分けん化物、変性ポリビニルアルコール等、各種ポリビニルアルコールを用いることができる。これらポリビニルアルコールについては、長野浩一ら共著，「ポバール」（高分子刊行会発行）に記載のものが用いられる。
【００１４】
ポリビニルアルコールは、その水溶液に添加する微量の溶剤あるいは無機塩類によって粘度調整をしたり粘度安定化させたりすることが可能であって、詳しくは上記文献、長野浩一ら共著，「ポバール」，高分子刊行会発行，１４４〜１５４頁記載のものを使用することができる。その代表例としてホウ酸を含有させることで塗布面質を向上させることができ、好ましい。ホウ酸の添加量は、ポリビニルアルコールに対し０．０１〜４０質量％であることが好ましい。
【００１５】
ポリビニルアルコールの具体例としては、完全けん化物としてはＰＶＡ−１０５、ＰＶＡ−１１０、ＰＶＡ−１１７、ＰＶＡ−１１７Ｈなど、部分けん化物としてはＰＶＡ−２０３、ＰＶＡ−２０５、ＰＶＡ−２１０、ＰＶＡ−２２０など、変性ポリビニルアルコールとしてはＣ−１１８、ＨＬ−１２Ｅ、ＫＬ−１１８、ＭＰ−２０３、等（いずれも商品名）、が挙げられる。
【００１６】
本発明の水溶性合成高分子化合物の質量平均分子量は、２００以上であることが好まく、より好ましくは１２００以上であり、更に好ましくは、７０００以上である。分子量の上限はないが、分子量が高くなると前記水溶性が損なわれるので、水溶性が保たれる分子量の範囲が好ましい。
【００１７】
本発明の水溶性合成高分子化合物は固形分塗設量が、支持体１平方メートル当たり０．００３ｇ〜３ｇ、好ましくは０．０１ｇ〜１ｇ、更に好ましくは０．０３ｇ〜０．３ｇの範囲で使用される。この範囲において本発明の効果は他の転写性や塗布性に悪影響を与えることなく発揮される。
【００１８】
本発明の水溶性合成高分子化合物は、受容層に含有させる方法としては、水を用いて溶解させ水溶液として含有させる方法が好ましい。
【００１９】
＜水溶性ポリマー＞
本発明の感熱転写受像シートにおいて受容層は、本発明の水溶性合成高分子化合物以外の水溶性ポリマーを含有することができる。本発明の感熱転写受像シートに用いる、もしくは受容層に本発明の水溶性合成高分子と併用することのできる水溶性ポリマーのうち、天然高分子および半合成高分子について詳しく説明する。
植物系多糖類としては、κ−カラギーナン、ι−カラギーナン、λ−カラギーナン、ペクチンなど、微生物系多糖類としては、キサンタンガム、デキストリンなど、動物系天然高分子としては、ゼラチン、カゼインなどが挙げられる。セルロース系としては、カルボキシメチルセルロース、ヒドロキシエチルセルロース、ヒドロキシプロピルセルロースなどが挙げられる。
本発明に用いることのできる天然高分子、半合成高分子のうちゼラチンが好ましい。本発明に用いるゼラチンは分子量１０,０００から１,０００,０００までのものを用いることができる。本発明に用いられるゼラチンはＣｌ-、ＳＯ４２-等の陰イオンを含んでいてもよいし、Ｆｅ２+、Ｃａ２+、Ｍｇ２+、Ｓｎ２+、Ｚｎ２+などの陽イオンを含んでいても良い。ゼラチンは水に溶かして添加することが好ましい。
ここで、水溶性ポリマーとは、２０℃における水１００ｇに対し０．０５ｇ以上溶解すればよく、より好ましくは０．１ｇ以上、さらに好ましくは０．５ｇ以上、特に好ましくは１ｇ以上である。
【００２０】
＜ポリマーラテックス＞
本発明の感熱転写受像シートに塗設される受容層には少なくとも１種のポリマーラテックスを含有する。
受容層に用いるポリマーラテックスは、前述のように水不溶な疎水性ポリマーが微細な粒子として水溶性の分散媒中に分散したものである。分散状態としてはポリマーが分散媒中に乳化されているもの、乳化重合されたもの、ミセル分散されたもの、あるいはポリマー分子中に部分的に親水的な構造を持ち分子鎖自身が分子状分散したものなどいずれでもよく、分散粒子の平均粒径は１〜５００００ｎｍ、より好ましくは５〜１０００ｎｍの範囲が好ましい。
本発明に用いるポリマーラテックスのガラス転移温度（Ｔｇ）は、−３０℃〜１００℃が好ましく、０℃〜８０℃がより好ましく、１０℃〜７０℃がさらに好ましく、２０℃〜６０℃が特に好ましい。
【００２１】
なお、ガラス転移温度（Ｔｇ）が実測できないものは、下記式で計算することもできる。
１／Ｔｇ＝Σ（Ｘｉ／Ｔｇｉ）
ここでは、ポリマーはｉ＝１からｎまでのｎ個のモノマー成分が共重合しているとする。Ｘｉはｉ番目のモノマーの質量分率（ΣＸｉ＝１）、Ｔｇｉはｉ番目のモノマーの単独重合体のガラス転移温度（絶対温度）である。ただしΣはｉ＝１からｎまでの和をとる。尚、各モノマーの単独重合体ガラス転移温度の値（Ｔｇｉ）は「Ｐｏｌｙｍｅｒ  Ｈａｎｄｂｏｏｋ（３ｒｄ  Ｅｄｉｔｉｏｎ）」（Ｊ．Ｂｒａｎｄｒｕｐ，Ｅ．Ｈ．Ｉｍｍｅｒｇｕｔ著（Ｗｉｌｅｙ−Ｉｎｔｅｒｓｃｉｅｎｃｅ、１９８９））の値を採用できる。
【００２２】
本発明で使用するポリマーラテックスは、アクリル系ポリマー、ポリエステル類、ゴム類(例えばＳＢＲ樹脂)、ポリウレタン類、塩化ビニル酢酸ビニル共重合体、塩化ビニルアクリル酸エステル共重合体、塩化ビニルメタアクリル酸共重合体等の共重合体を含めたポリ塩化ビニル共重合体、エチレン酢酸ビニル共重合体等の共重合体を含めたポリ酢酸ビニル共重合体、ポリオレフィン等のポリマーラテックスを好ましく用いることができる。これらポリマーラテックスとしては直鎖のポリマーでも枝分かれしたポリマーでもまた架橋されたポリマーでもよいし、単一のモノマーが重合したいわゆるホモポリマーでもよいし、２種類以上のモノマーが重合したコポリマーでもよい。コポリマーの場合はランダムコポリマーでも、ブロックコポリマーでもよい。これらポリマーの分子量は数平均分子量で５０００〜１００００００が好ましく、より好ましくは１００００〜５０００００である。
【００２３】
本発明のポリマーラテックスとしては、塩化ビニル／アクリル化合物共重合体ラテックス、塩化ビニル／酢酸ビニル共重合体ラテックス、塩化ビニル／酢酸ビニル／アクリル化合物共重合体ラテックス等の塩化ビニル共重合体ラテックスのいずれか１つまたは任意の組み合わせが特に好ましい。
このような塩化ビニル共重合体としては、前述のものが挙げられるが、なかでもビニブラン２４０、ビニブラン２７０、ビニブラン２７６、ビニブラン２７７、ビニブラン３７５、ビニブラン３８０、ビニブラン３８６、ビニブラン４１０、ビニブラン４３０、ビニブラン４３２、ビニブラン５５０、ビニブラン６０１、ビニブラン６０２、ビニブラン６０９、ビニブラン６１９、ビニブラン６８０、ビニブラン６８０Ｓ、ビニブラン６８１Ｎ、ビニブラン６８３、ビニブラン６８５Ｒ、ビニブラン６９０、ビニブラン８６０、ビニブラン８６３、ビニブラン６８５、ビニブラン８６７、ビニブラン９００、ビニブラン９３８、ビニブラン９５０（以上いずれも日信化学工業（株）製）、ＳＥ１３２０、Ｓ−８３０（以上いずれも住友ケムテック（株）製）が好ましい。
【００２４】
また、ポリエステル系ラテックスとしては、例えば、バイロナール  ＭＤ１２００、バイロナール  ＭＤ１２２０、バイロナール  ＭＤ１２４５、バイロナール  ＭＤ１２５０、バイロナール  ＭＤ１５００、バイロナール  ＭＤ１９３０、バイロナール  ＭＤ１９８５（以上いずれも東洋紡（株）製）が挙げられる。
【００２５】
ポリマーラテックスの添加量は、ポリマーラテックスの固形分が受容層中の全ポリマーの５０〜９８質量％であることが好ましく、７０〜９５質量％であることがより好ましい。
【００２６】
また受容層には、紫外線吸収剤、離型剤、滑剤、酸化防止剤、防腐剤、界面活性剤を含有させてもよい。
【００２７】
（紫外線吸収剤）
本発明の感熱転写受像シートには、紫外線吸収剤を含有させてもよい。その紫外線吸収剤としては、従来公知の無機系紫外線吸収剤、有機系紫外線吸収剤が使用できる。有機系紫外線吸収剤としては、サリシレート系、ベンゾフェノン系、ベンゾトリアゾール系、トリアジン系、置換アクリロニトリル系、ヒンダートアミン系等の非反応性紫外線吸収剤や、これらの非反応性紫外線吸収剤に、例えば、ビニル基やアクリロイル基、メタアクリロイル基等の付加重合性二重結合、あるいは、アルコール性水酸基、アミノ基、カルボキシル基、エポキシ基、イソシアネート基等を導入し、アクリル樹脂等の熱可塑性樹脂に共重合若しくは、グラフトしたものを使用することができる。また、樹脂のモノマーまたはオリゴマーに紫外線吸収剤を溶解させた後、このモノマーまたはオリゴマーを重合させる方法が開示されており（特開２００６−２１３３３号公報）、こうして得られた紫外線遮断性樹脂を用いることもできる。この場合には紫外線吸収剤は非反応性のもので良い。
これら紫外線吸収剤に中でも、特にベンゾフェノン系、ベンゾトリアゾール系、トリアジン系が好ましい。これら紫外線吸収剤は画像形成に使用する染料の特性に応じて、有効な紫外線吸収波長域をカバーするように組み合わせて使用することが好ましく、また、非反応性紫外線吸収剤の場合には紫外線吸収剤が析出しないように構造が異なるものを複数混合して用いることが好ましい。
紫外線吸収剤の市販品としては、チヌビン−Ｐ（チバガイギー製）、ＪＦ−７７（城北化学製）、シーソープ７０１（白石カルシウム製）、スミソープ２００（住友化学製）、バイオソープ５２０（共同薬品製）、アデカスタブＬＡ−３２（旭電化製）等が挙げられる。
【００２８】
（多孔質層）
本発明の感熱転写受像シートは少なくとも１種の中空ポリマーを含有する多孔質層を少なくとも１層有する。塗設される多孔質層は２層以上であっても良い。多孔質層は、受容層と支持体の間に設けられる。
本発明における中空ポリマーとは粒子内部に空隙を有するポリマー粒子であり、好ましくは水分散物であり、例えば、１）ポリスチレン、アクリル樹脂、スチレン−アクリル樹脂等により形成された隔壁内部に水などの分散媒が入っており、塗布乾燥後、粒子内の水が粒子外に蒸発して粒子内部が中空となる非発泡型の中空ポリマー粒子、２）ブタン、ペンタンなどの低沸点液体を、ポリ塩化ビニリデン、ポリアクリロニトリル、ポリアクリル酸、ポリアクリル酸エステルのいずれか又はそれらの混合物もしくは重合物よりなる樹脂で覆っており、塗工後、加熱により粒子内部の低沸点液体が膨張することにより内部が中空となる発泡型マイクロバルーン、３）上記の２）をあらかじめ加熱発泡させて中空ポリマーとしたマイクロバルーンなどが挙げられる。
これらの中でも、上記１）の非発泡型の中空ポリマー粒子が好ましく、必要に応じて２種以上混合して使用することができる。具体例としてはロームアンドハース社製  ローペイク  ＨＰ−１０５５、ＪＳＲ社製  ＳＸ８６６（Ｂ）、日本ゼオン社製  Ｎｉｐｏｌ  ＭＨ５０５５  （いずれも商品名）などが挙げられる。
【００２９】
これらの中空ポリマーの平均粒子径は０．１〜５．０μｍであることが好ましく、０．２〜３．０μｍであることがさらに好ましく、０．３〜１．０μｍであることが特に好ましい。
また、中空ポリマーは、空隙率が２０〜７０％のものが好ましく、２０〜５０％のものがより好ましい。
本発明において、中空ポリマー粒子のサイズは、透過型電子顕微鏡を用いて、その外径の円相当換算直径を測定し算出する。平均粒径は、中空ポリマー粒子を少なくとも３００個透過電子顕微鏡を用いて観察し、その外形の円相当径を算出し、平均して求める。
中空ポリマーの空隙率とは、粒子体積に対する空隙部分の体積の割合から求める。
【００３０】
中空ポリマー粒子は、ガラス転移温度が７０℃以上２００℃以下であることが好ましく、９０℃以上１８０℃以下である中空ポリマーが更に好ましい。
また、中空ポリマーは中空ポリマーラテックスであることが好ましい。
【００３１】
多孔質層中には、中空ポリマー以外にバインダーとして水溶性ポリマー及び／又は水溶性合成高分子化合物を含有することが好ましい。好ましい例としては、受容層の項で記載した水溶性ポリマー及び／又は水溶性合成高分子化合物が挙げられる。これら水溶性ポリマー及び／又は水溶性合成高分子化合物のなかで、ゼラチン、ポリビニルアルコールが好ましい。これらの樹脂は単独又は混合して用いることができる。
中空ポリマーを含む多孔質層の厚みは５〜５０μｍであることが好ましく、５〜４０μｍであることがより好ましい。
【００３２】
（中間層）
受容層と支持体との間には多孔質層以外に中間層が形成されていてもよく、中間層の機能としては白地調整、帯電防止、接着性付与、平滑性付与などが挙げられるが、これらに限定されることなく、従来公知の中間層を付与することができる。
＜離型剤＞
本発明の感熱転写受像シートには、画像印画時の感熱転写シートと受像シートとの離型性を確保するために離型剤を添加してもよい。
離型剤としては、例えば、ポリエチレンワックス、パラフィンワックス、脂肪酸エステルワックス、アミドワックス等の固形ワックス類、シリコーンオイル、リン酸エステル系化合物、フッ素系界面活性剤、シリコーン系界面活性剤およびその他当該技術分野で公知の離型剤を使用することができる。これらの中で、脂肪酸エステルワックス、フッ素系界面活性剤、シリコーン系界面活性剤、シリコーンオイルおよび／またはその硬化物等のシリコーン系化合物が好ましく用いられる。
【００３３】
＜界面活性剤＞
また、本発明の感熱転写受像シートは、前記の任意の層に界面活性剤を含有させることが出来る。その中でも、受容層及び中間層中に含有させることが好ましい。
界面活性剤の添加量は、全固形分量に対して０．０１〜５質量％であることが好ましく、０．０１〜１質量％であることがより好ましく、０．０２〜０．２質量％であることが特に好ましい。
界面活性剤としては、アニオン系、ノニオン系、カチオン系など種々の界面活性剤が知られている。本発明で用いることのできる界面活性剤としては、公知のものが使用でき、例えば、「機能性界面活性剤監修／角田光雄、発行／２０００年８月、第６章」で紹介されているもの等を用いることができるが、その中でもアニオン系のフッ素含有界面活性剤が好ましい。
【００３４】
＜マット剤＞
本発明の感熱転写受像シートにおいて、ブロッキング防止、離型性付与、滑り性付与のためにマット剤を添加しても良い。マット剤は感熱転写受像シートの受容層が塗布される面、受容層が塗布される他方の面、あるいはその両方の面に添加することができる。
【００３５】
マット剤は、一般に水に不溶の有機化合物の微粒子、無機化合物の微粒子を挙げることができるが、本発明では、分散性の観点から、有機化合物を含有する微粒子が好ましい。有機化合物を含有していれば、有機化合物単独からなる有機化合物微粒子であっても良いし、有機化合物だけでなく無機化合物をも含有した有機／無機複合微粒子であっても良い。マット剤の例としては、例えば米国特許第１，９３９，２１３号、同２，７０１，２４５号、同２，３２２，０３７号、同３，２６２，７８２号、同３，５３９，３４４号、同３，７６７，４４８号等の各明細書に記載の有機マット剤を用いることができる。
【００３６】
＜防腐剤＞
本発明の感熱転写受像シートには、防腐剤を添加してもよい。本発明の受像シートに含有される防腐剤としては、特に限定されないが、防腐防黴ハンドブック、技報堂出版（１９８６）、堀口博著、防菌防黴の化学、三共出版（１９８６）、防菌防黴剤事典、日本防菌防黴学会発行（１９８６）等に記載されているものを用いることができる。具体的には、イミダゾール誘導体、デヒドロ酢酸ナトリウム、４−イソチアゾリン−３−オン誘導体、ベンゾイソチアゾリン−３−オン、ベンゾトリアゾール誘導体、アミジングアニジン誘導体、四級アンモニウム塩類、ピロジン，キノリン，グアニジン等の誘導体、ダイアジン、トリアゾール誘導体、オキサゾール、オキサジン誘導体、２−メルカプトピリジン−Ｎ−オキサイドまたはその塩等が挙げられる。これらの中でも、４−イソチアゾリン−３−オン誘導体、ベンゾイソチアゾリン−３−オンが好ましい。
【００３７】
＜硬膜剤＞
本発明においては、支持体上のいずれかの層（例えば、受容層、多孔質層、下塗層など）中に架橋剤として硬膜剤を使用することが好ましい。
本発明で用いることができる硬膜剤としては、特開平１−２１４８４５号公報１７頁のＨ−１、４、６、８、１４、米国特許第４，６１８，５７３号明細書のカラム１３〜２３の式（ＶＩＩ）〜（ＸＩＩ）で表わされる化合物（Ｈ−１〜５４）、特開平２−２１４８５２号公報８頁右下の式（６）で表わされる化合物（Ｈ−１〜７６），特にＨ−１４、米国特許第３，３２５，２８７号明細書のクレーム１に記載の化合物などが好ましく用いられる。硬膜剤の例としては米国特許第４，６７８，７３９号明細書の第４１欄、同第４，７９１，０４２号、特開昭５９−１１６６５５号、同６２−２４５２６１号、同６１−１８９４２号、特開平４−２１８０４４号の公報または明細書等に記載の硬膜剤が挙げられる。より具体的には、アルデヒド系硬膜剤（ホルムアルデヒドなど）、アジリジン系硬膜剤、エポキシ系硬膜剤、ビニルスルホン系硬膜剤（Ｎ，Ｎ’−エチレン−ビス（ビニルスルホニルアセタミド）エタンなど）、Ｎ−メチロール系硬膜剤（ジメチロール尿素など）、ほう酸、メタほう酸あるいは高分子硬膜剤（特開昭６２−２３４１５７号公報などに記載の化合物）が挙げられる。
好ましくはビニルスルホン系硬膜剤やクロロトリアジン類が挙げられる。
本発明においてさらに好ましい硬膜剤は下記一般式（Ａ）または（Ｂ）で表される化合物である。
一般式（Ａ）
（ＣＨ２＝ＣＨ−ＳＯ２）ｎ−Ｌ
一般式（Ｂ）
（Ｘ−ＣＨ２−ＣＨ２−ＳＯ２）ｎ−Ｌ
一般式（Ａ）、（Ｂ）中、Ｘはハロゲン原子を表し、Ｌはｎ価の有機連結基を表す。一般式（Ａ）または（Ｂ）で表される化合物が低分子化合物である場合ｎは１ないし４の整数を表す。高分子化合物である場合Ｌはポリマー鎖を含む有機連結基であり、このときｎは１０〜１０００の範囲である。
【００３８】
一般式（Ａ）、（Ｂ）中、Ｘは好ましくは塩素原子または臭素原子で、臭素原子がより好ましい。ｎは１ないし４の整数であるが、好ましくは２ないし４の整数、より好ましくは２ないし３の整数、最も好ましくは２である。
【００３９】
Ｌはｎ価の有機基を表し、好ましくは脂肪族炭化水素基、芳香族炭化水素基またはヘテロ環基であり、これらの基がエーテル結合、エステル結合、アミド結合、スルホンアミド結合、ウレア結合、ウレタン結合等でさらに連結していてもよい。また、これらの基は置換基を有していてもよく、ハロゲン原子、アルキル基、アリール基、ヘテロ環基、ヒドロキシル基、アルコキシ基、アリールオキシ基、アルキルチオ基、アリールチオ基、アシルオキシ基、アルコキシカルボニル基、カルバモイルオキシ基、アシル基、アシルオキシ基、アシルアミノ基、スルホンアミド基、カルバモイル基、スルファモイル基、スルホニル基、ホスホリル基、カルボキシル基、スルホ基等が挙げられ、ハロゲン原子、アルキル基、ヒドロキシ基、アルコキシ基、アリールオキシ基およびアシルオキシ基が好ましい。
【００４０】
ビニルスルホン系硬膜剤の具体的な例として下記（ＶＳ−１）〜（ＶＳ−２７）を挙げるが、本発明においては、これらに限定されない。
【００４１】
【化１】
0005059639.tif 000002
【００４２】
【化２】
0005059639.tif 000003
【００４３】
【化３】
0005059639.tif 000004
【００４４】
【化４】
0005059639.tif 000005
【００４５】
これらの硬膜剤は、米国特許第４，１７３，４８１号明細書等の記載の方法により、容易に合成できる。
また、クロロトリアジン系硬膜剤としては、少なくとも１個の塩素原子が、２位、４位または６位に置換した１，３，５−トリアジン化合物が好ましい。
塩素原子は、２位、４位または６位に、２個または３個置換したものもがより好ましい。２位、４位または６位に、少なくとも１個の塩素原子が置換して、残りの位置に、塩素原子以外の基が置換してもよく、これらの基としては、水素原子、臭素原子、フッ素原子、沃素原子、アルキル基、アルケニル基、アルキニル基、シクロアルキル基、シクロアルケニル基、アリール基、ヘテロ環基、ヒドロキシ基、ニトロ基、シアノ基、アミノ基、ヒドロキシルアミノ基、アルキルアミノ基、アリールアミノ基、ヘテロ環アミノ基、アシルアミノ基、スルホンアミド基、カルバモイル基、スルファモイル基、スルホ基、カルボキシル基、アルコキシ基、アルケノキシ基、アリールオキシ基、ヘテロ環オキシ基、アシル基、アシルオキシ基、アルキルもしくはアリールスルホニル基、アルキルもしくはアリールスルフィニル基、アルキルもしくはアリールスルホニルオキシ基、メルカプト基、アルキルチオ基、アルケニルチオ基、アリールチオ基、ヘテロ環チオ基、アルキルオキシもしくはアリールオキシカルボニル基などが挙げられる。
クロロトリアジン系硬膜剤の具体的な例は、４，６−ジクロロ−２−ヒドロキシ−１，３，５−トリアジンもしくはこのＮａ塩、２−クロロ−４，６−ジフェノキシトリアジン、２−クロロ−４，６−ビス〔２，４，６−トリメチルフェノキシ〕トリアジン、２−クロロ−４，６−ジグリシドキシ−１，３，５−トリアジン、２−クロロ−４−（ｎ−ブトキシ）−６−グリシドキシ−１，３，５−トリアジン、２−クロロ−４−（２，４，６−トリメチルフェノキシ）−６−グリシドキシ−１，３，５−トリアジン、２−クロロ−４−（２−クロロエトキシ）−６−（２，４，６−トリメチルフェノキシ）１，３，５−トリアジン、２−クロロ−４−（２−ブロモエトキシ）−６−（２，４，６−トリメチルフェノキシ）−１，３，５−トリアジン、２−クロロ−４−（２−ジ−ｎ−ブチルホスファトエトキシ）−６−（２，４，６−トリメチルフェノキシ）−１，３，５−トリアジン、２−クロロ−４−（２−ジ−ｎ−ブチルホスファトエトキシ）−６−（２，６−キシレノキシ）−１，３，５−トリアジン等であるが、本発明においてこれらに限定されない。
このような化合物は、塩化シアヌル（すなわち２，４，６−トリクロロトリアジン）を、複素環上の置換基に対応するヒドロキシ化合物、チオ化合物またはアミノ化合物等と反応させることによって容易に製造できる。
【００４６】
これらの硬膜剤は、水溶性天然ポリマー１質量部あたり０．００１〜１質量部、好ましくは０．００５〜０．５質量部が用いられる。
【００４７】
＜支持体＞
本発明の感熱転写受像シートに用いる支持体は、従来公知の支持体を用いることができる。その中でも耐水性支持体が好ましく用いられる。耐水性支持体を用いることで支持体中に水分が吸収されるのを防止して、受容層の経時による性能変化を防止することができる。耐水性支持体としては例えばコート紙やラミネート紙、合成紙を用いることができる。なかでもラミネート紙が好ましい。
【００４８】
＜カール調整層＞
本発明に用いる感熱転写受像シートには、必要に応じてカール調整層を形成することが好ましい。カール調整層には、ポリエチレンラミネートやポリプロピレンラミネート等が用いられる。具体的には、例えば特開昭６１−１１０１３５号公報、特開平６−２０２２９５号公報などに記載されたものと同様にして形成することができる。
【００４９】
＜筆記層・帯電調整層＞
本発明に用いる感熱転写受像シートには、必要に応じて筆記層・帯電調整層を設けることができる。筆記層、帯電調整層には、無機酸化物コロイドやイオン性ポリマー等を用いることができる。帯電防止剤として、例えば第四級アンモニウム塩、ポリアミン誘導体等のカチオン系帯電防止剤、アルキルホスフェート等のアニオン系帯電防止剤、脂肪酸エステル等のノニオン系帯電防止剤など任意のものを用いることができる。具体的には、例えば特許第３５８５５８５号公報などに記載されたものと同様にして形成することができる。
【００５０】
以下、本発明の感熱転写受像シートの製造方法について説明する。
本発明の感熱転写受像シートは、各層をロールコート、バーコート、グラビアコート、グラビアリバースコート等の一般的な方法で塗布し、これを乾燥させることで作製することができる。
また、本発明の感熱転写受像シートは、受容層および多孔質層を支持体上に同時重層塗布することでも形成することができる。
支持体上に複数の機能の異なる複数の層（気泡層、多孔質層、中間層、受容層など）からなる多層構成の受像シートを製造する場合、特開２００４−１０６２８３号、同２００４−１８１８８８号、同２００４−３４５２６７号等の各公報に示されている如く各層を順次塗り重ねていくか、あらかじめ各層を支持体上に塗布したものを張り合わせることにより製造することが知られている。一方、写真業界では例えば複数の層を同時に重層塗布することにより生産性を大幅に向上させることが知られている。例えば米国特許第２，７６１，７９１号、同第２，６８１，２３４号、同第３，５０８，９４７号、同第４，４５７，２５６号、同第３，９９３，０１９号、特開昭６３−５４９７５号、特開昭６１−２７８８４８号、同５５−８６５５７号、同５２−３１７２７号、同５５−１４２５６５号、同５０−４３１４０号、同６３−８０８７２号、同５４−５４０２０号、特開平５−１０４０６１号、同５−１２７３０５号、特公昭４９−７０５０号の公報または明細書やEdgar  B.  Gutoffら著，「Coating  and  Drying  Defects：Troubleshooting  Operating  Problems」，John  Wiley＆Sons社，1995年，101〜103頁などに記載のいわゆるスライド塗布（スライドコーティング法）、カーテン塗布（カーテンコーティング法）といわれる方法が知られている。
本発明では、逐次塗布でもその効果を奏するものであるが、同時重層塗布を行うことで、生産性を大幅に向上させると同時に、画像欠陥をより一層減少させることができる。
【実施例】
【００５１】
以下、本発明を実施例に基づき更に詳細に説明するが、本発明はこれらに限定されるものではない。なお、実施例中で、部または％とあるのは、特に断りのない限り質量基準である。
実施例１
【００５２】
（感熱転写シートの作製）
支持体として片面に易接着処理がされている厚さ６．０μｍのポリエステルフィルム（ダイアホイルＫ２００Ｅ−６Ｆ、商品名、三菱化学ポリエステルフィルム（株）製）の易接着処理がされていない面に、乾燥後の固形分塗布量が１ｇ／ｍ２となるように背面層塗工液を塗布した。乾燥後、６０℃で熱処理を行い硬化させた。
このようにして作製したポリエステルフィルムの易接着層塗布側に前記塗工液により、イエロー、マゼンタ、シアンの各感熱転写層および転写性保護層積層体を面順次となるように塗布した感熱転写シートを作製した。各感熱転写層の固形分塗布量は、０．９５ｇ／ｍ２とした。
なお、転写性保護層積層体の形成は、離型層用塗工液を塗布し、乾燥した後に、その上に保護層用塗工液を塗布し、乾燥した後に、さらにその上に接着層塗工液を塗布した。
【００５３】
背面層塗工液
アクリル系ポリオール樹脂                                    ２７．０質量部
（アクリディックＡ−８０１、商品名、大日本インキ化学工業（株）製）
ステアリン酸亜鉛                                            ０．４６質量部
（ＳＺ−２０００、商品名、堺化学工業（株）製）
リン酸エステル                                              １．１０質量部
（プライサーフＡ２１７、商品名、第一工業製薬（株）製）
イソシアネート（５０％溶液）                                  ７．５質量部
（バーノックＤ−８００、商品名、大日本インキ化学工業（株）製）
メチルエチルケトン／トルエン（質量比２／１）                    ６４質量部
【００５４】
イエロー感熱転写層塗工液
染料化合物（Ｙ−１）                                          ４．３質量部
染料化合物（Ｙ−２）                                          ３．６質量部
ポリビニルアセトアセタール樹脂                                ７．０質量部
（エスレックＫＳ−５、商品名、積水化学工業（株）製）
ポリビニルブチラール樹脂                                      １．６質量部
（デンカブチラール＃６０００−Ｃ、商品名、電気化学工業（株）製）
離型剤                                                      ０．０７質量部
（Ｘ−２２−３０００Ｔ、商品名、信越化学工業（株）製）
離型剤                                                      ０．０５質量部
（ＴＳＦ４７０１、商品名、モメンティブ・パフォーマンス・
マテリアルズ・ジャパン合同会社製）
マット剤                                                    ０．２１質量部
（フローセンＵＦ、商品名、住友精工（株）製）
メチルエチルケトン／トルエン（質量比２／１）                    ８４質量部
【００５５】
【化５】
0005059639.tif 000006
【００５６】
マゼンタ感熱転写層塗工液
染料化合物（Ｍ−１）                                          ０．３質量部
染料化合物（Ｍ−２）                                          ０．５質量部
染料化合物（Ｍ−３）                                          ６．２質量部
ポリビニルアセタール樹脂                                      ８．５質量部
（エスレックＫＳ−１、商品名、積水化学工業（株）製）
ポリビニルブチラール樹脂                                      ０．３質量部
（デンカブチラール＃６０００−Ｃ、商品名、電気化学工業（株）製）
離型剤                                                      ０．０８質量部
（Ｘ−２２−３０００Ｔ、商品名、信越化学工業（株）製）
離型剤                                                      ０．０５質量部
（ＴＳＦ４７０１、商品名、モメンティブ・パフォーマンス・
マテリアルズ・ジャパン合同会社製）
マット剤                                                    ０．２１質量部
（フローセンＵＦ、商品名、住友精工（株）製）
メチルエチルケトン／トルエン（質量比２／１）                    ８４質量部
【００５７】
【化６】
0005059639.tif 000007
【００５８】
シアン感熱転写層塗工液
染料化合物（Ｃ−１）                                          １．１質量部
染料化合物（Ｃ−２）                                          ６．２質量部
ポリビニルアセタール樹脂                                      ８．２質量部
（エスレックＫＳ−１、商品名、積水化学工業（株）製）
ポリビニルブチラール樹脂                                      １．０質量部
（デンカブチラール＃６０００−Ｃ、商品名、電気化学工業（株）製）
離型剤                                                      ０．０８質量部
（Ｘ−２２−３０００Ｔ、商品名、信越化学工業（株）製）
離型剤                                                      ０．０５質量部
（ＴＳＦ４７０１、商品名、モメンティブ・パフォーマンス・
マテリアルズ・ジャパン合同会社製）
マット剤                                                    ０．２１質量部
（フローセンＵＦ、商品名、住友精工（株）製）
メチルエチルケトン／トルエン（質量比２／１）                    ８４質量部
【００５９】
【化７】
0005059639.tif 000008
【００６０】
（転写性保護層積層体）
感熱転写層の作製に使用したものと同じポリエステルフィルムに、以下に示す組成の離型層，保護層および接着層用塗工液を塗布し、転写性保護層積層体を形成した。乾膜時の塗布量は離型層０．４ｇ／ｍ２、保護層０．４ｇ／ｍ２、接着層２．９ｇ／ｍ２とした。
離型層塗工液
変性セルロース樹脂                                            ５．０質量部
（Ｌ−３０、商品名、ダイセル化学）
メチルエチルケトン                                          ９５．０質量部
保護層塗工液
アクリル樹脂                                                    ３０質量部
（ダイアナールＢＲ−１００、商品名、三菱レイヨン（株）製））
イソプロパノール                                                ７０質量部
接着層塗工液
アクリル樹脂                                                    ２２質量部
（ダイアナールＢＲ−７７、商品名、三菱レイヨン（株）製）
下記紫外線吸収剤ＵＶ−１                                      １．５質量部
下記紫外線吸収剤ＵＶ−２                                          ２質量部
下記紫外線吸収剤ＵＶ−３                                      ０．５質量部
下記紫外線吸収剤ＵＶ−４                                          １質量部
シリコーン樹脂微粒子                                        ０．０８質量部
（トスパール１２０商品名、モメンティブ・パフォーマンス・
マテリアルズ・ジャパン合同会社製）
メチルエチルケトン／トルエン（質量比２／１）                    ７３質量部
【００６１】
【化８】
0005059639.tif 000009
【００６２】
（感熱転写受像シートの作製）
試料１０１(比較例)
試料１０１は特開２００６−８８６９１号公報の実施例の感熱転写受像シート５に準じて作製した。なお、この試料１０１は、多孔質層に中空ポリマー粒子を含み、受容層にポリエステル系のポリマーラテックスを使用しているが、本発明の水溶性合成高分子化合物は含有していない。
【００６３】
試料１０２（比較例）
試料１０２は特開２００７−１４４９５９号公報の実施例の試料１０８に準じて作製した。なお、この試料１０２は、多孔質層に中空ポリマー粒子を含み、受容層に塩化ビニル系のポリマーラテックスを使用しているが、本発明の水溶性合成高分子化合物は含有していない。
【００６４】
試料１０３（比較例）
ポリエチレンで両面ラミネートした紙支持体表面に、コロナ放電処理を施した後、ドデシルベンゼンスルホン酸ナトリウムを含むゼラチン下塗層を設けた。この面上に、下記組成の中間層１、多孔質層２、多孔質層１、受容層１を支持体側からこの順に積層させた状態で、米国特許第２，７６１，７９１号明細書に記載の第９図に例示された方法により、同時重層塗布を行った。それぞれの乾燥時の塗布量が中間層１：６．７ｇ／ｍ２、多孔質層２：７．０ｇ／ｍ２、多孔質層１：４．８ｇ／ｍ２、受容層１：２．３ｇ／ｍ２となるように塗布を行った。
【００６５】
下記組成の各層塗工液を、塗工液の温度４０℃で調整し、上記の塗布量となる様に感熱転写受像シート１０３を作成した。
【００６６】
受容層１塗工液
塩化ビニル系ラテックス                                      ４７．０質量部
（ビニブラン９００、商品名、Ｔｇ＝７０℃、日信化学工業（株）製）
塩化ビニル系ラテックス                                      ７４．５質量部
（ビニブラン６０９、商品名、Ｔｇ＝４８℃、日信化学工業（株）製）
下記エステル系ワックスＥＷ−１                                ４．４質量部
下記界面活性剤Ｆ−１                                          ０．２質量部
下記界面活性剤Ｆ−２                                          ０．９質量部
フルオロ脂肪族基を側鎖に有する高分子化合物                    ２．０質量部
（メガファックＦ−４７７、商品名、大日本インキ化学工業（株）製）
水                                                          ８３．７質量部
メタノール                                                    ４．５質量部
ＮａＯＨを０．０１質量部入れてｐＨを７．８に調節。
【００６７】
多孔質層１塗工液
中空ポリマーラテックス（平均粒径  １μｍ）                ２１０．０質量部
（ローベイクＨＰ−１０５５、商品名、ローム・アンド・ハース社製）
塩化ビニル系ラテックスエマルジョン                        １０６．９質量部
（ビニブラン６０９、商品名、Ｔｇ＝４８℃、日信化学工業（株）製）
ゼラチン（１６％水溶液）                                    ４７．２質量部
水                                                          ４８．９質量部
ＮａＯＨを  ０．０３質量部入れてｐＨを８．３に調節
【００６８】
多孔質層２塗工液
中空ポリマーラテックス（平均粒径  ０．５μｍ）            ４０８．６質量部
（Ｎｉｐｏｌ  ＭＨ５０５５、商品名、日本ゼオン（株）製）
ゼラチン（１６％水溶液）                                  ３１１．１質量部
水                                                          ３０．０質量部
ＮａＯＨを０．０７質量部入れてｐＨを７．８に調節
【００６９】
中間層１塗工液
ポリビニルアルコール                                          ５．０質量部
（ポバールＰＶＡ２０５、商品名、（株）クラレ製）
メタクリル酸メチル・ブタジエンゴムラテックス                ９２．６質量部
（ＭＲ−１７１、商品名、Ｔｇ＝−５℃、日本エイ  アンド  エル（株）製）
水                                                          ６４．５質量部
下記化合物Ａ                                                  ０．６質量部
【００７０】
【化９】
0005059639.tif 000010
【００７１】
（感熱転写受像シート１０４〜１１６の作製）
実施例１の感熱転写受像シート１０３において、添加剤を下記表１に記載の化合物に変更した以外は同様の方法にして感熱転写受像シート１０４〜１１６を作製した。
【００７２】
（画像形成）
上記感熱転写シートと、上記各感熱転写受像シート１０１〜１１６を用いて、熱転写型プリンター（ＡＳＫ−２０００Ｌ  富士フイルム（株）製）により１２７ｍｍ×８９ｍｍサイズ画像の出力を行った。なお、プリンターの搬送速度は７３ｍｍ／秒であり、画像出力は３３℃７５％の環境下で行った。
【００７３】
（性能評価）
下記項目について性能評価を行った。
（茶色変色）
白〜黒ベタまでの連続階調画像を上記プリンターで出力し、下記基準に従って茶色変色の程度を目視観察によって評価した。本評価を１０人の評価者について行い、その平均値を求めた。
５:  プリントの白〜黒ベタ部分で茶色変色が全く確認できず、実用上問題のないレベルである。
４:  プリントの白〜黒ベタ部分で茶色変色がほぼ確認できず、実用上問題のないレベルである。
３:  プリントの白〜黒ベタ部分の中間濃度域で茶色変色が認められるが、実用上問題のないレベルである。
２:  プリントの白〜黒ベタ部分の中間濃度域で茶色変色が散発しており、実用上問題のあるレベルである。
１:  プリントの白〜黒ベタ部分の非常に大部分で茶色変色が発生し、実用上問題のあるレベルである。
【００７４】
（黒ベタ画像の光沢感）
上記茶色変色で用いた画像の黒ベタ部分の光沢感を下記基準に従って光沢感の程度を目視観察によって評価した。本評価を５人の評価者について行い、最も多い人数がつけた評価点で表した。
５：黒ベタ部分の光沢感がほとんど損なわれていない。
４：黒ベタ部分に若干、光沢感が損なわれたように見えるが、実用上問題ないレベルである。
３：黒ベタ部分の光沢感が損なわれていることが確認できるが、実用上問題ないレベルである。
２：黒ベタ部分の光沢感が大きく損なわれていることが確認でき、実用上問題のあるレベルである。
１：黒ベタ部分の光沢感がなく、実用上問題のあるレベルである。
【００７５】
（最高濃度）
上記茶色変色で用いた画像の黒ベタ部分の濃度測定を行った。ビジュアル濃度測定を行いその値を試料１０３の測定値を１００とした場合の相対値を表に示した。この値が大きいほど画像の締まりが増し好ましい。ビジュアル濃度はＰｈｏｔｏｇｒａｐｈｉｃ  Ｄｅｎｓｉｔｏｍｅｔｅｒ（Ｘ−Ｒｉｔｅ  ｉｎｃｏｒｐｏｒａｔｅｄ社製、商品名）で測定した。
結果を下記表１に示す。なお、表１における水溶性高分子化合物の分子量は質量平均分子量である。また、ＰＥＧはポリエチレングリコールであり、ＰＶＡはポリビニルアルコールである。
【００７６】
【表１】
0005059639.tif 000011
【００７７】
上記表１の結果から、受容層に本発明の水溶性合成高分子化合物を少なくとも１種類含有する本発明の感熱転写受像シートにおいては、高湿環境下での出力において、茶色変色による故障が少なく、光沢感が損なわれず、さらに最高濃度が高いことがわかる。